(57)【特許請求の範囲】
【請求項１】
金属製の基材の表面に発生する疲労亀裂を検出する方法であって、
前記金属製の基材の硬度以上の硬度を有する金属または金属酸化物の微粒子を含むペースト状流動体を、前記疲労亀裂の進展に伴い亀裂を生じることが可能なマイクロカプセルの閉ざされた空間に収納し、
流体状樹脂組成物と前記マイクロカプセルとを混合して、硬化時または固化時に前記疲労亀裂の進展に伴い塗膜亀裂を生じることが可能な塗料組成物として生成し、前記塗料組成物を前記基材の表面に塗布し硬化または固化させて前記マイクロカプセルを前記金属製の基材の表面近傍に固定的に臨ませ、
前記疲労亀裂の進展に伴う前記マイクロカプセルに生じた前記亀裂からの前記ペースト状流動体の流動による前記疲労亀裂に対する作用により前記基材から生じた黒色の微細粉が前記亀裂及び前記塗膜亀裂を通って外部へ出て形成された黒色標を視認することにより、前記疲労亀裂を検出したことを特徴とする疲労亀裂検出方法。
【請求項２】
前記微粒子は白色または淡色系のセラミックス粉末であることを特徴とする請求項１に記載の疲労亀裂検出方法。
【請求項３】
前記マイクロカプセルは、透明／半透明あるいは白色／淡色系の材料をもって構成したことを特徴とする請求項１または請求項２に記載の疲労亀裂検出方法。
【請求項４】
前記流体状樹脂組成物は白色または淡色系であることを特徴とする請求項１から請求項３のうちの１項に記載の疲労亀裂検出方法。
【請求項５】
前記微粒子の粒径が１〜４０μｍであることを特徴とする請求項１から請求項４のうちの１項に記載の疲労亀裂検出方法。
【請求項６】
前記ペースト状流動体の粘度を７０００ｃＰ〜３５０００ｃＰ（センチポワズ）としたことを特徴とする請求項１から請求項５のうちの１項に記載の疲労亀裂検出方法。
【請求項７】
請求項１から請求項４のうちの１項に記載の疲労亀裂検出方法に用いられる塗料組成物であって、
金属製の基材の硬度以上の硬度を有する金属または金属酸化物の微粒子を含むペースト状流動体を収納したマイクロカプセルと、
流体状樹脂組成物とを混合させて生成したことを特徴とする疲労亀裂検出塗料組成物。
【請求項８】
前記マイクロカプセルの粒径は１０μｍ〜１０００μｍであることを特徴とする請求項７に記載の疲労亀裂検出塗料組成物。
【請求項９】
前記微粒子の粒径が１μｍ〜４０μｍであり、前記マイクロカプセルの粒径とその組み合わせを適宜設定したことを特徴とする請求項８に記載の疲労亀裂検出塗料組成物。
【請求項１０】
前記ペースト状流動体の粘度を７０００ｃＰ〜３５０００ｃＰ（センチポワズ）としたことを特徴とする請求項７から請求項９のうちの１項に記載の疲労亀裂検出塗料組成物。
【請求項１１】
前記マイクロカプセルと前記流体状樹脂組成物との重量比率を、マイクロカプセル：流体状樹脂組成物＝２０：８０〜６０：４０に設定したことを特徴とする請求項７から請求項１０のうちの１項に記載の疲労亀裂検出塗料組成物。
【発明の詳細な説明】
【技術分野】
【０００１】
本発明は、船舶、橋梁、道路、車輌、航空機、輸送・工作機械等の各種構造物に生じる疲労亀裂の検出方法、並びに、それに用いる疲労亀裂検出塗料組成物に関するものである。
【背景技術】
【０００２】
従来、静的な破壊応力よりはるかに小さな応力であっても、その応力を金属に繰返し加えることによって疲労亀裂（微小亀裂）が発生する金属の疲労現象が知られている。この疲労亀裂が発生した部分に、さらに、応力を繰返し加えることによって、疲労亀裂は進展し、ひいては金属の破断に繋がる。このため、疲労亀裂を早期に検出することが重要である。
【０００３】
図１６は、疲労亀裂の発生および進展を説明するための図である。図１６（ａ）に示すように、繰り返し応力による疲労被害の蓄積によって、金属表面に疲労亀裂が発生する。また、図１６（ｂ）に示すように、引張り荷重が加えられることにより疲労亀裂が開口し、図１６（ｃ）に示すように、引張り荷重の除去により疲労亀裂が閉口する。さらに、図１６（ｄ）に示すように、再び引張り荷重が加えられることにより疲労亀裂が開口する。このように、亀裂の開閉を繰り返すことにより疲労亀裂が進展する。ここで、図１６（ａ）および（ｃ）に示すように、引張り荷重が加えられていない場合には、疲労亀裂が閉じているため、目視による疲労亀裂の検出が困難である。
【０００４】
船舶、橋梁、道路、車輌、航空機、輸送・工作機械等、各種構造物の疲労亀裂検査は、現在、主として目視検査によって行われる。目視検査における疲労亀裂の検出率や検査結果の信頼度は検査者の経験や技量に負うところが大きく、検査環境や検査部位によっては亀裂を見落とすことも多い。
【０００５】
そこで、構造物に生じた損傷を外部から把握することを容易にするための構成が種々提案されている（特許文献１〜４）。
特許文献１には、地震等で被災したコンクリート構造物の破損箇所を直ちに的確に把握することを目的として、空気等と反応する液体等からなる反応体を包囲体に封入したセンサをコンクリート構造物の内部または表面に配置する構成が記載されている。
特許文献２には、ブレーキホースの損傷を確実に視認することを目的として、ゴム製のホース体内に識別充填層を形成する構成が記載されている。
特許文献３には、建物の劣化診断を容易に行うことを目的として、内装材の内部に着色液体が封入された複数のカプセルを設ける構成が記載されている。
しかし、これら特許文献１〜３に記載されている構成はいずれも、損傷を検出するための手段を予め構造物内に設けるものであり、船舶等の疲労亀裂を検出する方法として用いることはできない。
【０００６】
特許文献４には、所定の大きさの亀裂を目視により適切に検査することを目的として、構造物の疲労亀裂発生の危険性がある箇所に、塗料を封入したガラスカプセルを分散させた樹脂被覆層を形成する構成が開示されている。
【先行技術文献】
【特許文献】
【０００７】
【特許文献１】特開平７−１３４０７１号公報
【特許文献２】特開２００９−２１００８５号公報
【特許文献３】特開２０１１−１４９８９９号公報
【特許文献４】特開平１０−２６７８６６号公報
【発明の概要】
【発明が解決しようとする課題】
【０００８】
しかし、特許文献４に記載の構成は、樹脂被覆層の亀裂により破損したガラスカプセルの中の塗料が流出することを検出するものである。このため、構造物の疲労亀裂に起因せずに生じる樹脂被覆層の割れ、いわゆるペイントクラックによってもガラスカプセルが破壊されて誤発色するという問題があった。また、流出した塗料が塗膜層表面で発色した後に紫外線に曝されることにより、塗料や試薬の種類によっては褪色が生じて視認性が低下するという問題もあった。
そこで、本発明は、疲労亀裂に起因しない誤発色がなく、かつ褪色による視認性の低下が生じない信頼性の高い疲労亀裂の検出方法、並びに、それに用いる疲労亀裂検出塗料組成物を提供することを目的としている。
【課題を解決するための手段】
【０００９】
請求項１記載の本発明の疲労亀裂検出方法は、金属製の基材の表面に発生する疲労亀裂を検出する方法であって、前記金属製の基材の硬度以上の硬度を有する金属または金属酸化物の微粒子を含むペースト状流動体を、前記疲労亀裂の進展に伴い亀裂を生じることが可能なマイクロカプセルの閉ざされた空間に収納し、流体状樹脂組成物と前記マイクロカプセルとを混合して、硬化時または固化時に前記疲労亀裂の進展に伴い塗膜亀裂を生じることが可能な塗料組成物として生成し、前記塗料組成物を前記基材の表面に塗布し硬化または固化させて前記マイクロカプセルを前記金属製の基材の表面近傍に固定的に臨ませ、前記疲労亀裂の進展に伴う前記マイクロカプセルに生じた前記亀裂からの前記ペースト状流動体の流動による前記疲労亀裂に対する作用により前記基材から生じた黒色の微細粉が前記亀裂及び前記塗膜亀裂を通って外部へ出て形成された黒色標を視認することにより、前記疲労亀裂を検出したことを特徴とする。
上記の構成により、その内部にペースト状流動体を収納したマイクロカプセルが基材の表面近傍に位置している状態を維持し、基材に生じた疲労亀裂にマイクロカプセル内のペースト状流動体を作用させることができる。また、形成された黒色標を視認することによって、基材における疲労亀裂の発生および進展を容易に検出することができる。
なお、表面近傍とは、基材の表面から発生した疲労亀裂の進展によりマイクロカプセルに生じた亀裂が到達し得るマイクロカプセルの空間を含めた範囲をいう。
【００１０】
請求項２記載の本発明は、請求項１に記載の疲労亀裂検出方法において、前記微粒子は白色または淡色系のセラミックス粉末であることを特徴とする。
上記の構成により、基材に生じた疲労亀裂にペースト状流動体が作用して生じる黒色を呈する部分の視認性が良好となる。また、塗料組成物を基材の表面に塗布し硬化または固化させた場合に、疲労亀裂の発生していない部分に生じた塗料組成物層の割れを原因として流出したペースト状流動体と、基材の疲労亀裂とペースト状流動体との作用により生じる黒色を呈する部分との違いが明確になる。
請求項３記載の本発明は、請求項１または請求項２に記載の疲労亀裂検出方法において、前記マイクロカプセルは、透明／半透明あるいは白色／淡色系の材料をもって構成したことを特徴とする。
上記の構成により、割れていないマイクロカプセルと、基材の疲労亀裂とペースト状流動体との作用により生じる黒色を呈する部分との違いが明確になる。
【００１１】
請求項４記載の本発明は、請求項１から請求項３のうちの１項に記載の疲労亀裂検出方法において、前記流体状樹脂組成物は白色または淡色系であることを特徴とする。
上記の構成により、流体状樹脂組成物において、疲労亀裂とペースト状流動体との作用により生じる黒色を呈する部分とそれ以外の部分との明暗比（コントラスト）等を大きくすることができる。
【００１２】
請求項５記載の本発明は、請求項１から請求項４のうちの１項に記載の疲労亀裂検出方法において、前記微粒子の粒径が１〜４０μｍであることを特徴とする。
請求項６記載の本発明は、請求項１から請求項５のうちの１項に記載の疲労亀裂検出方法において、前記ペースト状流動体の粘度を７０００ｃＰ〜３５０００ｃＰ（センチポワズ）としたことを特徴とする。
上記の構成により、基材などに生じた疲労亀裂とペースト状流動体との作用による黒い呈色を良好にすることができる。
【００１３】
請求項７記載の本発明の疲労亀裂検出塗料組成物は、請求項１から請求項４のうちの１項に記載の疲労亀裂検出方法に用いられる塗料組成物であって、金属製の基材の硬度以上の硬度を有する金属または金属酸化物の微粒子を含むペースト状流動体を収納したマイクロカプセルと、流体状樹脂組成物とを混合させて生成したことを特徴とする。
上記の構成により、疲労亀裂検出塗料組成物を基材の表面に塗布し固化または硬化させた場合、基材の表面近傍に固定的にマイクロカプセルを維持し、基材に生じた疲労亀裂にマイクロカプセル内のペースト状流動体を作用させることが可能となる。
【００１４】
請求項８記載の本発明は、請求項７に記載の疲労亀裂検出塗料組成物において、前記マイクロカプセルの粒径は１０μｍ〜１０００μｍであることを特徴とする
請求項９記載の本発明は、請求項８に記載の疲労亀裂検出塗料組成物において、前記微粒子の粒径が１μｍ〜４０μｍであり、前記マイクロカプセルの粒径とその組み合わせを適宜設定したことを特徴とする。
請求項１０に記載の本発明は、請求項７から請求項９のうちの１項に記載の疲労亀裂検出塗料組成物において、前記ペースト状流動体の粘度を７０００ｃＰ〜３５０００ｃＰ（センチポワズ）としたことを特徴とする。
請求項１１に記載の本発明は、請求項７から請求項１０のうちの１項に記載の疲労亀裂検出塗料組成物において、前記マイクロカプセルと前記流体状樹脂組成物との重量比率を、マイクロカプセル：流体状樹脂組成物＝２０：８０〜６０：４０に設定したことを特徴とする。
上記の構成により、基材などに生じた疲労亀裂とペースト状流動体との作用による黒い呈色を良好にすることができる。
【発明の効果】
【００１５】
本発明の疲労亀裂検出方法によれば、表面近傍に固定的に臨ませているペースト状流動体を疲労亀裂が生じた部分に作用させることができるから、疲労亀裂が生じた部分のみを確実に検出することが可能となる。
【００１６】
また、基材の表面近傍に固定的にマイクロカプセルを維持して、基材に生じた疲労亀裂にマイクロカプセル内のペースト状流動体を作用させることができるから、疲労亀裂が生じた部分のみを確実に検出することが可能となる。
また、塗料組成物を基材の表面に塗布し硬化または固化させることで、ペースト状流動体を収納したマイクロカプセルをより金属製の基材の表面近傍に固定的に臨ませることが可能となり、例えば、重力等により時間経過とともにペースト状流動体を収納したマイクロカプセルが偏在することにより疲労亀裂を十分に検出できない部分が生じることを防ぐことができる。
【００１７】
微粒子として白色または淡色系のセラミックス粉末を用いる構成、マイクロカプセルとして透明／半透明あるいは白色／淡色系の材料を用いる構成によれば、基材の疲労亀裂とペースト状流動体との作用により生じる黒色を呈する部分とそれ以外の部分との違いが明確になるから、誤検出を防いで確実に疲労亀裂を検出することが可能となる。
【００１８】
前記流体状樹脂組成物として白色または淡色系のものを用いる構成によれば、流体状樹脂組成物において、疲労亀裂が生じた部分に対応する黒色を呈する部分とそれ以外の部分との明暗比等を大きくすることができるから、検出を容易かつ確実なものとすることが可能となる。
【００１９】
微粒子の粒径を１μｍ〜４０μｍとする構成とすれば、疲労亀裂が微細に生じた段階から疲労亀裂の検出が可能となる。また、ペースト状流動体の粘度を７０００ｃＰ〜３５０００ｃＰとする構成により、微粒子を偏在させずに均質に分散させ、またペースト状流動体の疲労亀裂内への流入を円滑にして、疲労亀裂とペースト状流動体との作用による黒い呈色を良好にすることができるから、検出を容易にすることが可能となる。
【００２０】
本発明の疲労亀裂検出塗料組成物によれば、基材の表面に塗布して固化または硬化させた場合、基材表面の塗装を兼ねるとともに、表面近傍に維持しているペースト状流動体を疲労亀裂が生じた部分に作用させることができるから、疲労亀裂が生じた部分のみを確実に検出することが可能となる。
【００２１】
マイクロカプセルの粒径を１０μｍ〜１０００μｍとする構成、微粒子の粒径を１μｍ〜４０μｍとする構成、ペースト状流動体の粘度を７０００ｃＰ〜３５０００ｃＰとする構成、マイクロカプセルと流体状樹脂組成物の重量比率を２０：８０〜６０：４０とする構成により、疲労亀裂とペースト状流動体との作用による黒い呈色を良好にすることが可能となる。
【図面の簡単な説明】
【００２２】
【図１】第１の実施形態による疲労亀裂検出方法のフローチャート
【図２】収納手段としてマイクロカプセルを用いた構成を概略的に示す断面図
【図３】収納手段として基材の一部を用いた構成を概略的に示す断面図
【図４】ペースト状流動体を封入したマイクロカプセルを模式的に示す断面図
【図５】第２の実施形態による疲労亀裂検出方法を段階的かつ模式的に示す断面図
【図６】第３の実施形態による疲労亀裂検出方法（その１）を模式的に示す断面図
【図７】第３の実施形態による疲労亀裂検出方法（その２）を模式的に示す断面図
【図８】第３の実施形態による疲労亀裂検出方法（その３）を模式的に示す断面図
【図９】第３の実施形態による疲労亀裂検出方法（その４）を模式的に示す断面図
【図１０】実施例において用いた切欠き付き平板試験片の形状および寸法を示す平面図および立面図
【図１１】実施例の結果を示す図面代用写真
【図１２】実施例の結果を示す図面代用写真
【図１３】実施例において用いた角回し溶接継手試験片の形状および寸法を示す平面図および立面図
【図１４】実施例の結果を示す図面代用写真
【図１５】実施例の結果を示す図面代用写真
【図１６】疲労亀裂の発生および進展を説明する図
【発明を実施するための形態】
【００２３】
（第１の実施形態）
本発明の第１の実施形態につき、図１〜図４を参照して以下に説明する。
図１は、本実施形態による疲労亀裂検出方法のフローチャートである。同図に示すように、本実施形態の疲労亀裂検出方法は、金属製の基材の硬度以上の硬度を有する金属または金属酸化物の微粒子を含むペースト状流動体を収納手段の閉ざされた空間に収納し、収納手段を金属製の基材の表面近傍に固定的に臨ませるステップ（Ｓ１０、以下、適宜「固定ステップ」という。）と、疲労亀裂の進展に伴う収納手段に生じた亀裂からのペースト状流動体の流動による疲労亀裂に対する作用により疲労亀裂を検出するステップ（Ｓ２０、以下、適宜「検出ステップ」という。）と、を有している。
【００２４】
固定ステップ（Ｓ１０）は、ペースト状流動体を収納した収納手段を金属製の基材の表面近傍に固定的に臨ませるステップである。このため、後の検出ステップ（Ｓ２０）における検出精度を良好なものとすることができる。
例えば、金属製の基材表面に塗布してペースト状流動体を臨ませる構成とした場合、（１）外圧を受けてペースト状流動体の量が不足する部分が生じること、（２）垂直面に適用した部分が重力により流動してペースト状流動体の塗布厚が不足する部分が生じること、（３）水流や接触などの外部からの物理的要因によりペースト状流動体が除去されたりすることなどが起こりうる。したがって、正確な検出のために必要な量のペースト状流動体が存在していない領域において疲労亀裂が発生した場合、正確に検出することができない。
しかし、固定ステップにおいてペースト状流動体を収納した収納手段を金属製の基材の表面近傍に固定的に臨ませることにより、上述した外圧、重力および物理的要因などの影響によって、金属製の基材の表面近傍のペースト状流動体の量が変動することを防止することができる。このため、疲労亀裂を正確に検出することが可能となる。
【００２５】
本発明を適用する対象となる基材２０としては、特に制限はなく、鉄、炭素鋼、ステンレス鋼、銅、アルミニウム、チタン、アルミニウム合金、マグネシウム合金、チタン合金など、疲労亀裂の発生が問題となる構造用金属のすべてが対象となる。主な適用箇所としては、切欠き部や溶接部等、疲労亀裂の発生が予想される応力集中部があげられる。
【００２６】
固定ステップにおける収納手段としては、マイクロカプセル、基材の一部、封止手段などを用いることができる。なお、「収納手段を金属製の基材の表面近傍に固定的に臨ませる」とは、使用状態において想定される、一般的な外圧、重力および物理的要因などの影響によって、その内部のペースト状流動体の量や状態が変化しないように、金属製の基材の表面近傍に収納手段を位置させることをいう。
【００２７】
図２は収納手段としてマイクロカプセルを用いた構成を概略的に示す断面図である。同図に示すように、ペースト状流動体１１を収納したマイクロカプセル１２を含む塗料組成物１０を基材２０の表面に塗布して硬化または固化させることにより、ペースト状流動体１１を基材２０の表面近傍に固定的に臨ませることができる。
【００２８】
図３は収納手段として基材の一部を用いた構成を概略的に示す断面図である。同図に示すように、基材２０内部の空間を収納手段として用いることにより、ペースト状流動体１１を基材２０の表面近傍に固定的に臨ませることができる。
【００２９】
検出ステップ（Ｓ２０）は、疲労亀裂２１に対するペースト状流動体１１の作用により金属製の基材２０の疲労亀裂２１を検出するステップである。基材２０に疲労亀裂２１が生じた場合、疲労亀裂２１の進展により収納手段に亀裂が発生しペースト状流動体１１が流出する。そして、流出したペースト状流動体１１が疲労亀裂２１の内部に流入する。この流入したペースト状流動体１１中の微粒子である微細粒１４が疲労亀裂２１内部において一種の固体くさび１７（図５参照）を形成する。この後、繰り返し荷重の作用に伴う疲労亀裂２１が開口と閉口とを繰り返す挙動により、疲労亀裂２１と固体くさび１７との間に強い圧縮力が繰り返し作用する。この作用により、疲労亀裂２１の亀裂面において基材２０の硬度以上の硬度を有する微細粒１４により形成された固体くさび１７により基材２０の一部が研削される。そして、研削された基材２０の微細粉が黒色を呈するとともに、疲労亀裂２１の開閉口挙動によるポンプ作用によりペースト状流動体１１成分の油と混然一体となって外部にまで達し黒色標２２として現れる。この結果、基材２０における疲労亀裂２１の発生および進展を目視により容易に検出することが可能となる（図２、図３参照）。
黒色標２２は疲労亀裂２１の亀裂面で研削された基材２０の微細粉末が顕著な黒色を呈しているものであり、この黒色の微細粉末は水や油に溶けない一種の顔料であるので、染料のような紫外線による褪色を生じない。
【００３０】
以上のとおり、本実施形態の疲労亀裂検出方法によれば、その内部にペースト状流動体を収納した収納手段が基材の表面近傍に位置している状態を維持し、基材に生じた疲労亀裂にペースト状流動体を作用させることができる。このため、表面近傍に維持しているペースト状流動体を、疲労亀裂が生じた部分に作用させて、疲労亀裂が生じた部分のみを確実に検出することが可能となる。また、検出に用いられる黒色標を構成する微細粉末は一種の顔料であるので、発色した後に紫外線に曝されることにより褪色が生じて視認性が低下する問題が生じることがない。
【００３１】
（第２の実施形態）
本実施形態では、収納手段としてマイクロカプセルを用いる疲労亀裂検出方法および疲労亀裂検出塗料組成物について、図４および図５を参酌して説明する。上述した実施形態と機能が同じ部材およびステップには同じ番号を付し、本実施形態では説明を省略する。
【００３２】
図４はペースト状流動体を封入したマイクロカプセルを模式的に示す断面図である。同図に示すように、マイクロカプセル１２はマイクロカプセル殻１３内の空間にペースト状流動体１１を内包している。ペースト状流動体１１は、基材２０（図２参照）の硬度以上の硬度を有する微細粒１４と粘性油１５を含有している。
【００３３】
（疲労亀裂検出方法）
図５は本実施形態による疲労亀裂検出方法を段階的かつ模式的に示す断面図である。
図５（ａ）は、固定ステップ（Ｓ１０、図１参照）において、基材２０の表面に塗料組成物１０が設けられた状態を示している。同図に示す通り、疲労亀裂の発生が懸念される基材２０の表面に、マイクロカプセル１２と流体状樹脂組成物１６とを混合して得られた塗料組成物１０を塗布して硬化または固化させ、疲労亀裂検出用の被覆膜を形成しておく。このように、マイクロカプセル１２と流体状樹脂組成物１６とを混合して塗料組成物１０を生成し、塗料組成物（疲労亀裂検出塗料組成物）１０を基材２０の表面に塗布し、流体状樹脂組成物１６を硬化または固化させることにより、マイクロカプセルを基材２０の表面近傍に固定的に臨ませることができる。
【００３４】
図５（ｂ）から図５（ｄ）は、検出ステップ（Ｓ２０、図１参照）において、基材２０に生じた疲労亀裂２１が外部から目視により検出可能となる過程を示している。
【００３５】
図５（ｂ）は、基材２０に生じた疲労亀裂２１にペースト状流動体１１が流入した状態を示している。同図に示すように、基材２０の表面に疲労亀裂２１が生じると、その成長に伴い、疲労亀裂２１は塗料組成物１０が硬化または固化してなる被覆膜に塗膜亀裂２３となって伝播する。その伝播経路にあるマイクロカプセル１２に亀裂が生じて破壊されて、その内部からペースト状流動体１１が流出する。流出したペースト状流動体１１は、基材２０の疲労亀裂２１および塗料組成物１０の塗膜亀裂２３の開閉に伴うポンプ作用や毛細管現象によって、基材２０の疲労亀裂２１内部にまで流入し、一種の固体くさび１７を形成する。この固体くさび１７が疲労亀裂２１の開閉挙動を抑制することにより疲労亀裂２１の進展を抑制し、基材２０の疲労寿命が長くなる効果をも奏する。
【００３６】
疲労亀裂２１に起因しない割れ２４が塗料組成物１０の被覆膜に生じた場合も、マイクロカプセル１２に亀裂が生じて破壊されてペースト状流動体１１が流出する。しかし、割れ２４が生じた場所には基材２０の疲労亀裂２１が生じていない。このため、流出したペースト状流動体１１が基材２０に作用して呈色することはない。
【００３７】
図５（ｃ）は、疲労亀裂２１に流入したペースト状流動体１１が固体くさび１７を形成し、疲労亀裂２１に作用している状態を示す。同図に示すように、疲労亀裂２１内部に到達したペースト状流動体１１は、疲労亀裂２１内部で固体くさび１７を形成する。このため、繰り返し荷重の作用に伴う疲労亀裂２１の開閉口挙動により、疲労亀裂２１と固体くさび１７（微細粒１４）との間には強い圧縮力が繰り返し作用する。この作用により、疲労亀裂２１の亀裂面の一部が高硬度の微細粒１４により研削され、研削された基材２０の微細粉は黒色を呈する。
【００３８】
対して、塗料組成物１０に疲労亀裂２１に起因しない割れ２４が生じた場合、固体くさび１７は形成されない。したがって、疲労亀裂２１の亀裂面の一部が高硬度の微細粒１４により研削され、研削された基材２０の微細粉が黒色を呈することはない。
【００３９】
図５（ｄ）は、固体くさび１７と疲労亀裂２１との作用により黒色を呈した状態を示している。同図に示すように、固体くさび１７により疲労亀裂２１内で研削され、黒色を呈した基材２０の微細粉は、疲労亀裂２１の開閉口挙動によるポンプ作用により、ペースト状流動体１１の粘性油１５と混然一体となって、基材２０の疲労亀裂２１および塗料組成物１０の塗膜亀裂２３を逆流して塗料組成物１０の表面にまで達し黒色標２２となる。白色または淡色の塗料組成物１０の表面において黒色標２２が黒く発色することにより、明瞭なコントラストをなす。このため、基材２０における疲労亀裂２１の発生および進展箇所を目視により容易に検出することができる。
【００４０】
対して、疲労亀裂２１に起因しない割れ２４が生じた場合、疲労亀裂２１と固体くさび１７との間の作用による黒色標２２が塗料組成物１０の表面に発生することはない。したがって、疲労亀裂２１が発生していない箇所に塗料組成物１０の割れ２４が生じた場合には、疲労亀裂２１が誤って検出されることはない。
【００４１】
（疲労亀裂検出塗料組成物）
上述した疲労亀裂検出方法に用いられる塗料組成物である本実施形態の疲労亀裂検出塗料組成物について、以下に説明する。
【００４２】
塗料組成物１０は、金属製の基材２０の硬度以上の硬度を有する金属または金属酸化物の微細粒１４と粘性油１５を含むペースト状流動体１１をマイクロカプセル殻１３内の空間に収納したマイクロカプセル１２と、流体状樹脂組成物１６とを混合させて生成したものである（図４、図５（ａ）参照）。
【００４３】
本発明の塗料組成物１０を構成するマイクロカプセル１２には、基本的に従来公知のマイクロカプセル化技術を用いることができる。ペースト状流動体１１を封入するマイクロカプセル１２の製造手法としては、コアセルベーション法、ｉｎ−ｓｉｔｕ重合法、界面重合法、液中硬化法など従来公知の方法を用いることができる。
【００４４】
まず、微細粒１４と粘性油１５を均一になるまで混合してペースト状流動体１１とする。混合の際のペースト状流動体１１に対する微細粒１４の割合は、２０重量％〜７０重量％程度が好ましい。このペースト状流動体１１を芯（コア）物質として、上記の方法により図４に示すマイクロカプセル１２を製造することができる。
【００４５】
マイクロカプセル１２の被着体（芯物質）であるペースト状流動体１１の表面に被覆層であるマイクロカプセル殻１３を形成する。この際のマイクロカプセル膜の安定性を考慮すると、マイクロカプセル殻１３としては、ゼラチン、メラミン樹脂および尿素樹脂が適している。
【００４６】
マイクロカプセル１２は、透明／半透明あるいは白色／淡色系の材料をもって構成することが好ましい。透明／半透明あるいは白色／淡色系の材料としては、一般に用いられているものを用いればよい。この構成により、割れていないマイクロカプセル１２と、基材２０の疲労亀裂２１の発生した箇所を示す黒色標２２とのコントラストが明確になり、目視確認が容易となる。
【００４７】
マイクロカプセル１２の粒径は、１０μｍ〜１０００μｍとすることが好ましい。これにより、基材２０の疲労亀裂２１の発生した箇所を示す黒色標２２を生じさせるためのペースト状流動体１１のカプセル内収納分量を十分なものとするとともに、塗料組成物１０が硬化または固化して形成される被覆膜の強度を確保することができる。
【００４８】
流体状樹脂組成物１６としては、塗料やコーティング剤等に使用される各種の硬化性もしくは固化性の流体状樹脂組成物を好ましく使用することができる。流体状樹脂組成物１６としては、例えばエポキシ系、ウレタン系、アクリル系、硝化綿系、シリコーン系、変成シリコーン系の塗料、コーティング剤、被覆剤等を使用することができる。特にビスフェノールＡ型やビスフェノールＦ型等のエポキシ樹脂が好ましい。
【００４９】
これらの塗料、コーティング剤、被覆剤は、加熱、湿気、光の照射、２液混合等の様々な手段で硬化する反応性の樹脂組成物を主成分としてもよいし、上記の種々の樹脂を溶剤に溶解した形態で被着体に塗布し溶剤の蒸散により固化されてもよく、また両方の手段を併用してもよい。さらに水性塗料および無溶剤塗料でも同様に使用できる。
【００５０】
また、流体状樹脂組成物１６には、無機粉末など、塗膜の強度を向上させる充填材を添加することが好ましい。この充填材としては、酸化チタン、炭化カルシウム、タルク等が好ましい。特に、充填材に白色または淡色系のものを選択することにより、疲労亀裂検出時の黒色標２２の黒発色とのコントラストが増し、視認性が良くなる。
【００５１】
マイクロカプセル１２は、流体状樹脂組成物１６と混合されて、塗料組成物１０となる。この塗料組成物１０は、構造物の基材２０に塗布された後に硬化または固化して、塗膜を形成する。この塗膜の厚さは特に制限されず、最適範囲はマイクロカプセル１２の粒径によって異なるが、一般的には１０μｍ以上１０００μｍ以下、特に１００μｍ以上５００μｍ以下とすることが好ましい。
【００５２】
塗膜厚を１０μｍ以上とすることにより、使用できるマイクロカプセル１２の粒径の制限が少なくなる。また、マイクロカプセル１２内のペースト状流動体１１の絶対量が不足したり、塗料組成物１０により形成された被覆層の亀裂によりカプセルが破壊されにくくなったりすることを防止できる。また、塗膜厚を１０００μｍ以下とすることにより、原料コストや塗工の手間を減らすことができる。したがって、塗料組成物１０により形成された塗膜厚を上述した範囲内とすることにより、疲労亀裂２１の検出感度を良好にすることができる。
【００５３】
マイクロカプセル１２と流体状樹脂組成物１６との重量比率は、マイクロカプセル１２：流体状樹脂組成物１６＝２０：８０〜６０：４０の範囲とすることが好ましい。
また、ペースト状流動体１１の粘度は、７０００ｃＰ〜３５０００ｃＰ（センチポワズ）とすることが好ましい。なお、１０００ｃＰ＝１０Ｐ＝１Ｐａ・ｓ（パスカル秒）である。
この構成により、ペースト状流動体１１が疲労亀裂２１に入り込むのに適した量、粘度となり、基材２０に生じた疲労亀裂２１とペースト状流動体１１との作用による黒色標２２による呈色が良好となる。
【００５４】
ペースト状流動体１１に含まれている微細粒１４は、基材２０の硬度と同等、または、それよりも高い硬度を有する微細粒である。例えば、金属の基材２０のビッカース硬度が１８０である場合には、微細粒１４としてビッカース硬度が１８０以上の材料を使用する。
【００５５】
疲労亀裂２１検出時の視認性を良くするため、マイクロカプセル１２の芯（コア）物質となるペースト状流動体１１は白色または淡色であることが好ましい。また、ペースト状流動体１１の成分である微細粒１４も白色または淡色であることが好ましい。例えば、高硬度で白色または淡色系のセラミックス粉末、特に比較的安価で白色のアルミナ粉末などが好ましい。微細粒１４の粒径は、篩を用いて１μ〜４０μｍ程度（平均粒径１５μｍ程度）に揃えることが望ましい。
なお、微細粒１４の粒径は、マイクロカプセル１２の粒径との組み合わせに応じて、適宜設定すればよい。
【００５６】
粘性油１５は微細粒１４と混合される油であり、５０００ｃＰ〜３００００ｃＰ（センチポワズ）程度の粘度を有する油を使用する。特に、例えばシリコーングリースのように、白色もしくは淡色を呈し、化学的に安定であり、粘度の温度依存性が低い油を使用することが望ましい。その他、ポリブテンのような炭化水素系油や、鉱油、オレイン酸、マレイン酸等の有機酸系油が用いられる。
【００５７】
上述した本実施形態の疲労亀裂検出方法および疲労亀裂検出塗料組成物によれば、基材の表面近傍に固定的にマイクロカプセルを維持し、基材に生じた疲労亀裂にマイクロカプセル内のペースト状流動体を作用させることができる。収納手段としてマイクロカプセルを用いる構成によれば、基材の表面近傍に固定的にマイクロカプセルを維持して、基材に生じた疲労亀裂にマイクロカプセル内のペースト状流動体を作用させることができるから、疲労亀裂が生じた部分のみを確実に検出することが可能となる。
また、基材表面にペースト状流動体を直接塗布した場合、ペースト状流動体を周囲の環境から保護するために必要となるプライマー樹脂組成物による保護層の形成が不要となる。したがって、マイクロカプセル１２を含む塗料組成物１０を用いることにより、固定ステップ（Ｓ１０、図１参照）を塗布と硬化または固化の１回として、工数を少なくすることができる。さらに、用いるペースト状流動体の量を少なくすることもできる。
【００５８】
（第３の実施形態）
本実施形態では、収納手段としてマイクロカプセル以外を用いる疲労亀裂検出方法について、図６〜図９を参酌して説明する。上述した実施形態と機能が同じ部材およびステップには同じ番号を付し、本実施形態では説明を省略する。
【００５９】
図６は本実施形態による疲労亀裂検出方法（その１）を模式的に示す断面図である。同図は、中空の基材２０（収納手段）の内部空間２５をペースト状流動体１１の収納手段の空間として用いたパイプ構造を示しており、パイプの中心線を含む面で切断した縦断面図（左の図）と、パイプの中央付近を中心線に垂直な面で切断した横断面図（右の図）である。この構成により、図６（ａ）に示す基材２０（収納手段）に疲労亀裂２１（収納手段の亀裂）が生じた場合、図６（ｂ）に示すように、疲労亀裂２１（収納手段の亀裂）を通って外部に出てきたペースト状流動体１１により黒色標２２を形成する。したがって、疲労亀裂２１を容易に検出することができる。
【００６０】
図６に示した疲労亀裂検出方法は、照明灯の基部、自転車のフレーム、中空車軸、海洋構造物のブレースなどに生じる疲労亀裂の検出方法として好適に用いることができる。また、パイプ同士を繋ぐ管継手にも適用することができる。
【００６１】
図７は本実施形態による疲労亀裂検出方法（その２）を模式的に示す断面図である。同図は、基材２０（収納手段）と他材３０（収納手段）とを締結するために設けられている孔（収納手段の空間）２６、孔（収納手段の空間）３６にペースト状流動体１１を収納し、孔２６・孔３６をボルト（封止手段、締結手段、収納手段）２７とナット（封止手段、締結手段、収納手段）２８を用いて、孔２６（収納手段の空間）・孔３６（収納手段の空間）を封止すると共に、基材２０（収納手段）と他材３０（収納手段）とを締結したボルト・ナット締結体を示している。
【００６２】
上記の構成により、図７（ａ）に示す基材２０（収納手段）の孔２６（収納手段の空間）と外部とを連通する部分に疲労亀裂２１（収納手段の亀裂）が生じた場合、図７（ｂ）に示すように、ペースト状流動体１１が、疲労亀裂２１（収納手段の亀裂）を介して基材２０（収納手段）表面に達し黒色標２２を形成する。したがって、疲労亀裂２１を容易に検出することができる。
【００６３】
なお、図７では、基材２０（収納手段）に疲労亀裂２１が発生した場合を示したが、他材３０（収納手段）に疲労亀裂２１が発生した場合も同様に黒色標２２により検出することができる。また、ボルト２７（封止手段、締結手段、収納手段）、ナット２８（封止手段、締結手段、収納手段）に疲労亀裂２１が生じた場合も同様に黒色標２２により検出することができる。
【００６４】
図８は本実施形態による疲労亀裂検出方法（その３）を模式的に示す断面図である。同図は、図７に示したボルト２７とナット２８の代わりにリベット（封止手段、締結手段、収納手段）２９を用いたリベット締結体を示している。
上記の構成によっても、図８（ａ）に示す基材２０（収納手段）の孔２６（収納手段の空間）と外部とを連通する部分に疲労亀裂２１（収納手段の亀裂）が生じた場合、黒色標２２により疲労亀裂２１を容易に検出することができる。また、リベット２９（封止手段、締結手段、収納手段）や関連部品に疲労亀裂２１が生じた場合も同様に黒色標２２により検出することができる。
【００６５】
なお、リベット２９（封止手段、締結手段、収納手段）により基材２０（収納手段）と他材３０（収納手段）とを固定する際、リベット孔である孔２６（収納手段の空間）・孔３６（収納手段の空間）を通常よりも大きめに開けて適宜空隙を設けることにより、孔２６（収納手段の空間）・孔３６（収納手段の空間）をペースト状流動体１１を収納する空間として形成することができる。
【００６６】
図９は、本実施形態による疲労亀裂検出方法（その４）を模式的に示す断面図である。同図は、基材２０（収納手段）と他材３０（収納手段）とが、溶接部４０（収納手段）により接合固定されたすみ肉溶接継手ルート部を示している。同図に示すように、基材２０（収納手段）と他材３０（収納手段）と溶接部４０（収納手段）により形成される空間（収納手段の空間）４１にペースト状流動体１１が収納されている。
【００６７】
上記の構成により、図９（ａ）に示す溶接部４０（収納手段）に疲労亀裂２１（収納手段の亀裂）が生じた場合、図９（ｂ）に示すように、ペースト状流動体１１が疲労亀裂２１（収納手段の亀裂）を介して溶接部４０（収納手段）表面に達した部分に黒色標２２が形成される。したがって、疲労亀裂２１を容易に検出することができる。また、基材２０（収納手段）、他材３０（収納手段）に疲労亀裂２１が発生した場合も同様に黒色標２２により検出することができる。
【００６８】
上述した本実施形態の疲労亀裂検出方法により、基材、他材、溶接部の表面近傍にペースト状流動体を維持し、疲労亀裂に作用させることができる。また、収納手段の空間として基材の一部を用いる構成によれば、基材、他材、封止手段に生じた疲労亀裂にペースト状流動体を作用させることができる。したがって、疲労亀裂が生じた部分を確実に検出することが可能となる。
また、基材表面にペースト状流動体を直接塗布した場合に必要となるプライマー樹脂組成物が不要となる。
【実施例】
【００６９】
次に、本発明の疲労亀裂検出方法および疲労亀裂検出塗料組成物の効果を実施例により説明する。
表１は疲労亀裂検出塗料組成物の実施例１〜４としての亀裂検出塗料組成物の構成を示している。
【表１】
0005954725.tif 000002
【００７０】
実施例１〜４を用いて行った疲労試験（試験番号（１）〜（５））はすべて、電気−油圧サーボ式疲労試験機（島津サーボパルサー、動的容量１０ｔｏｎｆ）を用いて行った。実施例の結果を、表２にまとめて示す。
【表２】
0005954725.tif 000003
【００７１】
以下、それぞれの実施例について詳しく述べる。
試験番号（１）〜（３）は、アルミニウム合金ＪＩＳ規格Ａ５０８３Ｐ−Ｏの切欠き付き平板試験片による、疲労亀裂検出方法の実施例である。試験片の形状寸法を図１０に示す。同図に示すように、試験片の中央部に、直径２ｍｍの穴を形成し、その穴を起点として、幅０．３ｍｍで長さ１０ｍｍの人工切欠きを放電加工により形成した。試験片の切欠き部および亀裂の進展が予想される亀裂進展経路に疲労亀裂検出塗料組成物を塗布した。繰り返し荷重振幅１．６ｔｏｎｆ、繰り返し周波数４．２Ｈｚで疲労試験を行い、亀裂進展に伴う疲労亀裂検出塗料組成物の発色状況を観察した。
【００７２】
試験番号（１）〜（３）について、疲労試験中の疲労亀裂進展に伴う疲労亀裂検出塗料組成物の発色状況を、図１１（ａ）〜（ｃ）にそれぞれ示す。図１１（ａ）は試験番号（１）：荷重繰り返し数Ｎ＝２．８８×１０５回における発色状況を示す図面代用写真、図１１（ｂ）は試験番号（２）：荷重繰り返し数Ｎ＝５．７０×１０５回における発色状況を示す図面代用写真、図１１（ｃ）は、試験番号（３）：荷重繰り返し数Ｎ＝５．８８×１０５回における発色状況を示す図面代用写真である。これら図面代用写真に示すように、実施例１〜３の疲労亀裂検出塗料組成物はいずれも発色が良好であり、疲労亀裂を外部から容易に目視検出できるものであった。
【００７３】
次に、試験番号（４）は、高張力鋼ＪＩＳ規格ＳＭ４９０Ａの切欠き付き平板試験片による疲労亀裂検出方法の実施例である。
試験片の形状寸法は、試験番号（１）〜（３）と同じく、図１０に示す通りである。繰り返し荷重振幅３．７５ｔｏｎｆ、繰り返し周波数４．２Ｈｚで疲労試験を行い、疲労亀裂進展に伴う疲労亀裂検出塗料組成物の発色状況を観察した。
【００７４】
疲労試験中の疲労亀裂進展に伴う疲労亀裂検出塗料組成物の発色状況を図１２に示す。図１２は荷重繰り返し数Ｎ＝５．５８×１０５回における発色状況を示す図面代用写真である。同図に示すように、実施例１の疲労亀裂検出塗料組成物は、試験番号（１）と異なる材質の平板試験片に塗布した場合も発色が良好であり、疲労亀裂を外部から容易に目視検出できるものであった。
【００７５】
次に試験番号（５）は、ＮＫ（日本海事協会）規格Ｋ３２Ａ  ＴＭＣＰ鋼板（板厚１０ｍｍ）の角回し溶接継手試験片による疲労亀裂検出方法の実施例である。試験片の形状寸法を図１３に示す。繰り返し荷重振幅６ｔｏｎｆ、繰り返し周波数４Ｈｚで疲労試験を行い、亀裂進展に伴う亀裂検出塗料組成物の発色状況を観察した。同図に示すように、この試験片は１枚の主板に２枚のリブ板を溶接により接合した接合継手試験片である。
【００７６】
溶接継手においては、溶接部における疲労亀裂の発生を容易に予測することができる。そこで、疲労亀裂の発生が予測される溶接部に、予め塗料組成物１０を塗布しておいた。疲労試験中の疲労亀裂進展に伴う疲労亀裂検出塗料組成物の発色状況を図１４および図１５に示す。
図１４は試験番号（５）の荷重繰り返し数Ｎ＝１．９２０×１０６回における発色状況を示す図面代用写真である。図１５は、試験番号（５）の荷重繰り返し数  Ｎ＝２．２８８×１０６回における発色状況を示す図面代用写真である。図１４および図１５において、（ｂ）は（ａ）の発色部を拡大して示したものである。
これら図面代用写真に示すように、実施例４の亀裂検出塗料組成物は、角回し溶接継手試験片における疲労亀裂進展に伴い良好に発色し、溶接止端部の疲労亀裂を外部から容易に目視検出できるものであった。
【産業上の利用可能性】
【００７７】
本発明は、船舶、橋梁、道路、車輌、航空機、輸送・工作機械等の金属の基材に生じる疲労亀裂を早期かつ確実に検出する方法および組成物として利用することができる。
【符号の説明】
【００７８】
１０  塗料組成物（亀裂検出塗料組成物）
１１  ペースト状流動体
１２  マイクロカプセル（収納手段）
１３  マイクロカプセル殻
１４  微細粒（微粒子）
１５  粘性油
１６  流体状樹脂組成物（固化または硬化後）
２０  基材（収納手段）
２１  疲労亀裂（収納手段の亀裂）
２２  黒色標
２５  内部空間（収納手段の空間）
２６、３６  孔（収納手段の空間）
２７  ボルト（封止手段、締結手段、収納手段）
２８  ナット（封止手段、締結手段、収納手段）
２９  リベット（封止手段、締結手段、収納手段）
３０  他材（収納手段）
４１  空間（収納手段の空間）
【図１】
0005954725.tif 000004
【図２】
0005954725.tif 000005
【図３】
0005954725.tif 000006
【図４】
0005954725.tif 000007
【図５】
0005954725.tif 000008
【図６】
0005954725.tif 000009
【図７】
0005954725.tif 000010
【図８】
0005954725.tif 000011
【図９】
0005954725.tif 000012
【図１０】
0005954725.tif 000013
【図１１】
0005954725.tif 000014
【図１２】
0005954725.tif 000015
【図１３】
0005954725.tif 000016
【図１４】
0005954725.tif 000017
【図１５】
0005954725.tif 000018
【図１６】
0005954725.tif 000019